(57)【特許請求の範囲】
【請求項１】
下記の改質無機カチオンコロイドゾルを固形分換算で１００質量部に対し、ポリエーテル変性シリコーンを１０〜５０質量部、下記のポリオキシアルキレン誘導体を２〜３０質量部及び下記のポリアルキレングリコールを４５〜７５質量部の割合で含有して成ることを特徴とする熱可塑性高分子フィルムコーティング用組成物。
改質無機カチオンコロイドゾル：下記の無機カチオンコロイドゾルの固形分粒子に下記のシラノール化合物の縮合重合物が、無機カチオンコロイドゾルの固形分／シラノール化合物の縮合重合物＝１００／５〜１００／１５（質量比）の割合で付着している改質無機カチオンコロイドゾル
無機カチオンコロイドゾル：カチオンアルミナゾルを固形分換算で２０〜９０質量％及びカチオンシリカゾルを固形分換算で１０〜８０質量％（固形分換算で合計１００質量％）の割合で含有して成る無機カチオンコロイドゾル
シラノール化合物：トリアルコキシシラン類から選ばれる少なくとも一つのシラノール形成性有機シラン化合物を加水分解処理したもの
ポリオキシアルキレン誘導体：下記の出発化合物１モル当たりエチレンオキシドが９〜２４モルの割合で付加している化合物、下記の出発化合物１モル当たりエチレンオキシドとプロピレンオキシドが合計で９〜２４モルの割合でランダム状に付加している化合物及び下記の出発化合物１モル当たりエチレンオキシドとプロピレンオキシドが合計で９〜２４モルの割合でブロック状に付加している化合物から選ばれる少なくとも一つ
出発化合物：炭素数８〜２２の脂肪族アルコール又は炭素数８〜２２の脂肪酸
ポリアルキレングリコール：いずれも数平均分子量が１００００〜２００００であるポリエチレングリコール、ポリプロピレングリコール、エチレンオキシド−プロピレンオキシドランダム重合ポリマー及びエチレンオキシド−プロピレンオキシドブロック重合ポリマーから選ばれる少なくとも一つ
【請求項２】
ポリエーテル変性シリコーンが、ＨＬＢが４〜１６のものである請求項１記載の熱可塑性高分子フィルムコーティング用組成物。
【請求項３】
シラノール化合物が、γ−グリシドキシプロピルトリメトキシシラン、γ−ウレイドプロピルトリメトキシシラン、メチルトリエトキシシラン及びエチルトリエトキシシランから選ばれる少なくとも一つのシラノール形成性有機シラン化合物を加水分解処理したものである請求項１又は２記載の熱可塑性高分子フィルムコーティング用組成物。
【請求項４】
ポリアルキレングリコールが、ポリエチレングリコールである請求項１〜３のいずれか一つの項記載の熱可塑性高分子フィルムコーティング用組成物。
【請求項５】
無機カチオンコロイドゾルが、カチオンアルミナゾルを固形分換算で５０〜８０質量％及びカチオンシリカゾルを固形分換算で２０〜５０質量％（固形分換算で合計１００質量％）の割合で含有するものである請求項１〜４のいずれか一つの項記載の熱可塑性高分子フィルムコーティング用組成物。
【請求項６】
改質無機カチオンコロイドゾルが、無機カチオンコロイドゾルの固形分粒子にシラノール化合物の縮合重合物が、無機カチオンコロイドゾルの固形分／シラノール化合物の縮合重合物＝１００／７〜１００／１２（質量比）の割合で付着しているものである請求項１〜５のいずれか一つの項記載の熱可塑性高分子フィルムコーティング用組成物。
【請求項７】
改質無機カチオンコロイドゾルを固形分換算で１００質量部に対し、ポリエーテル変性シリコーンを２０〜４０質量部、ポリオキシアルキレン誘導体を５〜２０質量部及びポリアルキレングリコールを５０〜７０質量部の割合で含有して成る請求項１〜６のいずれか一つの項記載の熱可塑性高分子フィルムコーティング用組成物。
【請求項８】
下記の第１工程及び下記の第２工程を経ることを特徴とする熱可塑性高分子フィルムコーティング用組成物の製造方法。
第１工程：下記の無機カチオンコロイドゾルの存在下に、該無機カチオンコロイドゾルの固形分１００質量部当たり５〜１５質量部の割合となる量の下記のシラノール形成性有機シラン化合物を加水分解処理し、更に生成したシラノール化合物を縮合重合させて改質無機カチオンコロイドゾルを得る工程
無機カチオンコロイドゾル：カチオンアルミナゾルを固形分換算で２０〜９０質量％及びカチオンシリカゾルを固形分換算で１０〜８０質量％（固形分換算で合計１００質量％）の割合で含有して成る無機カチオンコロイドゾル
シラノール形成性有機シラン化合物：トリアルコキシシラン類から選ばれる少なくとも一つ
第２工程：工程１で得た改質無機カチオンコロイドゾルを固形分換算で１００質量部に対し、ポリエーテル変性シリコーンを１０〜５０質量部、下記のポリオキシアルキレン誘導体を２〜３０質量部及び下記のポリアルキレングリコールを４５〜７５質量部の割合で配合して熱可塑性高分子フィルムコーティング用組成物を得る工程
ポリオキシアルキレン誘導体：下記の出発化合物１モル当たりエチレンオキシドが９〜２４モルの割合で付加している化合物、下記の出発化合物１モル当たりエチレンオキシドとプロピレンオキシドが合計で９〜２４モルの割合でランダム状に付加している化合物及び下記の出発化合物１モル当たりエチレンオキシドとプロピレンオキシドが合計で９〜２４モルの割合でブロック状に付加している化合物から選ばれる少なくとも一つ
出発化合物：炭素数８〜２２の脂肪族アルコール又は炭素数８〜２２の脂肪酸
ポリアルキレングリコール：いずれも数平均分子量が１００００〜２００００であるポリエチレングリコール、ポリプロピレングリコール、エチレンオキシド−プロピレンオキシドランダム重合ポリマー及びエチレンオキシド−プロピレンオキシドブロック重合ポリマーから選ばれる少なくとも一つ
【請求項９】
シラノール形成性有機シラン化合物が、γ−グリシドキシプロピルトリメトキシシラン、γ−ウレイドプロピルトリメトキシシラン、メチルトリエトキシシラン及びエチルトリエトキシシランから選ばれる少なくとも一つである請求項８記載の熱可塑性高分子フィルムコーティング用組成物の製造方法。
【請求項１０】
熱可塑性高分子フィルムのコロナ放電処理面に、請求項１〜７のいずれか一つの項記載の熱可塑性高分子フィルムコーティング用組成物が固形分として０．１〜２．０ｇ／ｍ２付着していることを特徴とする改質熱可塑性高分子フィルム。
【請求項１１】
農業用被覆フィルムである請求項１０記載の改質熱可塑性高分子フィルム。
【請求項１２】
下記の第１工程及び下記の第２工程を経ることを特徴とする改質熱可塑性高分子フィルムの製造方法。
第１工程：熱可塑性高分子フィルムにコロナ放電処理をして、コロナ放電処理面のぬれ張力を３５ｍＮ／ｍ以上にする工程
第２工程：第１工程で得た熱可塑性高分子フィルムのコロナ放電処理面に対し、請求項１〜７のいずれか一つの項記載の熱可塑性高分子フィルムコーティング用組成物を固形分として０．１〜２．０ｇ／ｍ２となるよう塗布する工程
【発明の詳細な説明】
【技術分野】
【０００１】
本発明は、工場での製膜時や農業用ハウスへの展張時の摩擦による流滴性能の低下が少なく、展張した初期から優れた流滴性を発揮し、展張後も長期にわたり優れた流滴性を維持し、更には塗布したフィルム面にべたつきが極めて少ない熱可塑性高分子フィルムコーティング用組成物、かかる組成物の製造方法、かかる組成物を用いた改質熱可塑性高分子フィルム及びかかる改質熱可塑性高分子フィルムの製造方法に関する。
【背景技術】
【０００２】
従来、熱可塑性高分子フィルムコーティング用組成物として、アルミナゾル、酸性シリカゾル、有機シラン誘導体及び非イオン界面活性剤を用いたもの（例えば、特許文献１参照）、コロイダルアルミナ、コロイダルシリカ及びポリエチレングリコールを用いたもの（例えば、特許文献２参照）等が提案されている。しかし、これら従来の熱可塑性高分子フィルムコーティング用組成物には、工場での製膜時や農業用ハウスへの展張時の摩擦によりフィルムの流滴性能が低下したり、更にはフィルムのコーティング面がべたつく等の問題がある。
【先行技術文献】
【特許文献】
【０００３】
【特許文献１】特開昭６２−２４１９８４号公報
【特許文献２】特開２０００−１６０１４６号公報
【発明の概要】
【発明が解決しようとする課題】
【０００４】
本発明が解決しようとする課題は、製膜時や展張時の摩擦による流滴性能の低下が少なく、展張した初期から優れた流滴性を発揮し、展張後も長期にわたり優れた流滴性を維持し、更には流滴剤を塗布したフィルム面にべたつきが極めて少ない熱可塑性高分子フィルムコーティング用組成物、かかる組成物の製造方法、かかる組成物を用いた改質熱可塑性高分子フィルム及びかかる改質熱可塑性高分子フィルムの製造方法を提供する処にある。
【課題を解決するための手段】
【０００５】
本発明者らは、前記の課題を解決するべく研究した結果、特定の無機カチオンコロイドゾルを特定のシラノール化合物の縮合重合物で改質した特定の改質無機カチオンコロイドゾルに対し、ポリエーテル変性シリコーン、特定のポリオキシアルキレン誘導体及び特定のポリアルキレングリコールを特定割合で含有して成る熱可塑性高分子フィルムコーティング用組成物が正しく好適であることを見出した。
【０００６】
すなわち本発明は、下記の改質無機カチオンコロイドゾルを固形分換算で１００質量部に対し、ポリエーテル変性シリコーンを１０〜５０質量部、下記のポリオキシアルキレン誘導体を２〜３０質量部及び下記のポリアルキレングリコールを４５〜７５質量部の割合で含有して成ることを特徴とする熱可塑性高分子フィルムコーティング用組成物に係る。また本発明は、かかる組成物の製造方法、かかる組成物を用いた改質熱可塑性高分子フィルム及びかかる改質熱可塑性高分子フィルムの製造方法に係る。
【０００７】
改質無機カチオンコロイドゾル：下記の無機カチオンコロイドゾルの固形分粒子に下記のシラノール化合物の縮合重合物が、無機カチオンコロイドゾルの固形分／シラノール化合物の縮合重合物＝１００／５〜１００／１５（質量比）の割合で付着している改質無機カチオンコロイドゾル。
【０００８】
無機カチオンコロイドゾル：カチオンアルミナゾルを固形分換算で２０〜９０質量％及びカチオンシリカゾルを固形分換算で１０〜８０質量％（固形分換算で合計１００質量％）の割合で含有して成る無機カチオンコロイドゾル。
【０００９】
シラノール化合物：トリアルコキシシラン類から選ばれる少なくとも一つのシラノール形成性有機シラン化合物を加水分解処理したもの
【００１０】
ポリオキシアルキレン誘導体：下記の出発化合物１モル当たりエチレンオキシドが９〜２４モルの割合で付加している化合物、下記の出発化合物１モル当たりエチレンオキシドとプロピレンオキシドが合計で９〜２４モルの割合でランダム状に付加している化合物及び下記の出発化合物１モル当たりエチレンオキシドとプロピレンオキシドが合計で９〜２４モルの割合でブロック状に付加している化合物から選ばれる少なくとも一つ
出発化合物：炭素数８〜２２の脂肪族アルコール又は炭素数８〜２２の脂肪酸
【００１１】
ポリアルキレングリコール：いずれも数平均分子量が１００００〜２００００であるポリエチレングリコール、ポリプロピレングリコール、エチレンオキシド−プロピレンオキシドランダム重合ポリマー及びエチレンオキシド−プロピレンオキシドブロック重合ポリマーから選ばれる少なくとも一つ
【００１２】
先ず、本発明に係る熱可塑性高分子フィルムコーティング用組成物（以下、本発明の組成物という）について説明する。本発明の組成物は、前記の改質無機カチオンコロイドゾルを固形分換算で１００質量部に対し、ポリエーテル変性シリコーンを１０〜５０質量部、前記のポリオキシアルキレン誘導体を２〜３０質量部及び前記のポリアルキレングリコールを４５〜７５質量部の割合で含有して成るものであるが、改質無機カチオンコロイドゾルを固形分換算で１００質量部に対し、ポリエーテル変性シリコーンを２０〜４０質量部、ポリオキシアルキレン誘導体を５〜２０質量部及びポリアルキレングリコールを５０〜７０質量部の割合で含有して成るものが好ましい。
【００１３】
本発明の組成物に供する改質無機カチオンコロイドゾルは、特定の無機カチオンコロイドゾルの固形分粒子にシラノール化合物の縮合重合物が、無機カチオンコロイドゾルの固形分／シラノール化合物の縮合重合物＝１００／５〜１００／１５（質量比）の割合で付着しているものである。
【００１４】
前記の改質無機カチオンコロイドゾルの原料となる無機カチオンコロイドゾルは、カチオンアルミナゾルを固形分換算で２０〜９０質量％及びカチオンシリカゾルを固形分換算で１０〜８０質量％（固形分換算で合計１００質量％）の割合で含有して成るものであるが、カチオンアルミナゾルを固形分換算で５０〜８０質量％及びカチオンシリカゾルを固形分換算で２０〜５０質量％（固形分換算で合計１００質量％）の割合で含有してなるものが好ましい。
【００１５】
カチオンアルミナゾルは、いわゆるコロイダルアルミナであり、水分散液として市販されているものをそのまま使用することができる。そのような市販品として例えば、アルミナゾル１００、アルミナゾル２００、アルミナゾル５２０（以上、いずれも日産化学社製の商品名）、カタロイドＡＳ−１、カタロイドＡＳ−２（以上、いずれも日揮触媒化成社製の商品名）等が挙げられる。
【００１６】
カチオンシリカゾルも、水分散液として市販されているものをそのまま使用することができる。そのような市販品としては例えば、スノーテックスＡＫ、スノーテックスＡＫ−Ｌ（以上、いずれも日産化学社製の商品名）、カタロイドＳＮ（日揮触媒化成社製の商品名）、クォートロンＰＬ−３−Ｃ（扶桑化学工業社製の商品名）等が挙げられる。
【００１７】
かかる無機カチオンコロイドゾルの固形分粒子（アルミナやシリカのコロイド粒子）の表面に付着しているシラノール化合物の縮合重合物は、特定のシラノール形成性有機シラン化合物を加水分解し、生成したシラノール化合物を縮合重合することにより得ることができる。詳しくは後述するように、前記した無機カチオンコロイドゾルの存在下で、特定のシラノール形成性有機シラン化合物を加水分解し、引き続き生成したシラノール化合物を縮合重合することにより、無機カチオンコロイドゾルの固形分粒子にシラノール化合物の縮合重合物が付着した改質無機カチオンコロイドゾルを得ることができる。
【００１８】
本発明の組成物に供する改質無機カチオンコロイドゾルは、シラノール化合物の縮合重合物が、無機カチオンコロイドゾルの固形分粒子の表面の全部又は一部を被覆したような形態で付着しており、その一部は無機カチオンコロイドゾルの固形分粒子と化学的に結合しているものと推察される。かかる改質無機カチオンコロイドゾルは、無機カチオンコロイドゾルの固形分粒子にシラノール化合物の縮合重合物が、無機カチオンコロイドゾルの固形分／シラノール化合物の縮合重合物＝１００／５〜１００／１５（質量比）の割合で付着しているものとするが、無機カチオンコロイゾゾルの固形分／シラノール化合物の縮合重合物＝１００／７〜１００／１２（質量比）の割合で付着しているものとするのが好ましい。
【００１９】
本発明の組成物に供するポリエーテル変性シリコーンとしては、市販されているものをそのまま使用することができる。そのような市販品として例えば、ＴＳＦ４４４０、ＴＳＦ４４４１、ＴＳＦ４４４５、ＴＳＦ４４４６、ＴＳＦ４４５２、ＴＳＦ４４６０（以上、いずれもモメンティブ・パフォーマンス・マテリアルズ・ジャパン社製の商品名）、Ｘ２２−４９５２、Ｘ−２２−４２７２、ＫＦ−６１２３、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６４４、ＫＦ−６２０４、Ｘ−２２−４５１５、ＫＦ−６００４（以上、いずれも信越シリコーン社製の商品名）、ＳＨ８７００、ＳＨ８４１０、ＳＨ８４００、Ｌ−７００２、ＦＺ−２１０４、ＦＺ−７７、Ｌ−７６０４、ＦＺ−２２０３、ＦＺ−２２０８（以上、いずれも東レダウコーニング社製の商品名）などがあげられるが、なかでもＴＳＦ４４４０、ＫＦ−３５４Ｌ、ＫＦ−９４５、ＳＨ８４００、ＫＦ−６００４等、ＨＬＢが４〜１６のものが好ましい。
【００２０】
本発明の組成物に供するポリオキシアルキレン誘導体は、炭素数９〜１２の２級アルコールエチレンオキシド９モル付加体、ラウリルアルコールエチレンオキシド１０モル付加体、トリデシルアルコールエチレンオキシド１０モルプロピレンオキシド１０モルランダム付加体、ペンタデシルアルコールプロピレンオキシド１３モルエチレンオキシド１０モルブロック付加体、ステアリルアルコールエチレンオキシド２０モル付加体、イソステアリルアルコールエチレンオキシド２０モル付加体、オレイルアルコールエチレンオキシド１４モル付加体、ラウリン酸エチレンオキシド１２モル付加体、ステアリン酸エチレンオキシド１３モル付加体、オレイン酸エチレンオキシド１３モル付加体、ベヘン酸エチレンオキシド１０プロピレンオキサイド１０モルランダム付加体等、前記の出発化合物１モル当たり、エチレンオキシドが９〜２４モルの割合で付加している化合物、エチレンオキシドとプロピレンオキシドが合計で９〜２４モルの割合でランダム状に付加している化合物及びエチレンオキシドとプロピレンオキシドが合計で９〜２４モルの割合でブロック状に付加している化合物から選ばれる少なくとも一つである。
【００２１】
具体的に出発化合物として用いる脂肪族アルコールとしては、カプリルアルコール、２−エチルヘキシルアルコール、ノナノール、デカノール、ウンデシルアルコール、炭素数９〜１１の２級アルコール、ラウリルアルコール、トリデシルアルコール、ミリスチルアルコール、ペンタデシルアルコール、パルミチルアルコール、ステアリルアルコール、イソステアリルアルコール、オレイルアルコール、ベヘニルアルコール等の炭素数８〜２２のものが挙げられる。また出発化合物として用いる脂肪酸としては、カプリル酸、ラウリン酸、ステアリン酸、オレイン酸、ベヘン酸等の炭素数８〜２２のものが挙げられる。
【００２２】
本発明の組成物に供するポリアルキレングリコールとしては、数平均分子量１００００〜２００００のポリエチレングリコール、ポリプロピレングリコール、エチレンオキシド−プロピレンオキシドランダム重合ポリマー、エチレンオキシド−プロピレンオキシドブロック重合ポリマーが挙げられるが、なかでも数平均分子量１００００〜２００００のポリエチレングリコールが好ましい。数平均分子量はＧＰＣ法のプルラン換算により求めることができる。
【００２３】
次に、本発明に係る熱可塑性高分子フィルムコーティング用組成物の製造方法（以下、本発明の組成物の製造方法という）について説明する。本発明の組成物の製造方法は、下記の第１工程及び第２工程を経る製造方法である。
【００２４】
第１工程：下記の無機カチオンコロイドゾルの存在下に、該無機カチオンコロイドゾルの固形分１００質量部当たり５〜１５質量部の割合となる量のシラノール形成性有機シラン化合物を加水分解処理し、更に生成したシラノール化合物を縮合重合させて改質無機カチオンコロイドゾルを得る工程
無機カチオンコロイドゾル：カチオンアルミナゾルを固形分換算で２０〜９０質量％及びカチオンシリカゾルを固形分換算で１０〜８０質量％（固形分換算で合計１００質量％）の割合で含有して成る無機カチオンコロイドゾル
【００２５】
第２工程：工程１で得た改質無機カチオンコロイドゾルを固形分換算で１００質量部に対し、ポリエーテル変性シリコーンを１０〜５０質量部、ポリオキシアルキレン誘導体を２〜３０質量部及びポリアルキレングリコールを４５〜７５質量部の割合で配合して熱可塑性高分子フィルムコーティング用組成物を得る工程
【００２６】
本発明の組成物の製造方法において、第１工程で用いる無機カチオンコロイドゾルについては前記した通りである。第１工程で用いるシラノール形成性有機シラン化合物は、メチルトリメトキシシラン、メチルトリエトキシシラン、ビニルトリエトキシシラン、ビニルトリ（メトキシエトキシ）シラン、γ−クロロプロピルトリプロポキシシラン、γ−メルカプトプロピルトリエトキシシラン、γ−グリシドキシプロピルトリメトキシシラン、γ−メタクリロキシプロピルトリエトキシシラン、γ−ウレイドプロピルトリメトキシシラン、フェニルトリメトキシシラン等のトリアルコキシシラン類等である。なかでもシラノール形成性有機シラン化合物としては、γ−グリシドキシプロピルトリメトキシシラン、γ−ウレイドプロピルトリメトキシシラン、メチルトリエトキシシラン、エチルトリエトキシシランが好ましい。
【００２７】
本発明の組成物の製造方法において、第１工程で用いる無機カチオンコロイドゾルの固形分とシラノール形成性有機シラン化合物との質量比は、無機カチオンコロイドゾルの固形分とシラノール化合物の縮合重合物との質量比について前記したことと同様であり、また第２工程で用いるポリエーテル変性シリコーン、ポリオキシアルキレン誘導体及びポリアルキレングリコールについては、これらの割合も含めて、前記した通りである。
【００２８】
次に、本発明に係る改質熱可塑性高分子フィルム（以下、本発明のフィルムという）について説明する。本発明のフィルムは、熱可塑性高分子フィルムのコロナ放電処理面に、前記した本発明の組成物が固形分として０．１〜２．０ｇ／ｍ２付着しているものである。
【００２９】
熱可塑性高分子フィルムとしては、１）ポリオレフィン系樹脂、２）ポリ塩化ビニル、塩化ビニル−メチルメタクリレート共重合体、ポリ塩化ビニリデン等の塩素系樹脂、３）ポリエチレンテレフタレート、ポリエチレンテレナフタレート等のポリエステル系樹脂等、農業用フィルムとして用いられている熱可塑性樹脂全般が挙げられる。ポリオレフィン系樹脂としては、α−オレフィンの単独重合、α−オレフィンを主成分とする異種単量体との共重合体が挙げられ、例えば、ポリエチレン、ポリプロピレン、エチレン−ブテン共重合体、エチレン−４−メチル−１−ペンテン共重合体、エチレン−ヘキセン共重合体等のエチレン−α−オレフィン共重合体、エチレン−酢酸ビニル共重合体、エチレン−メチルメタクリレート共重合体、エチレン−酢酸ビニル−メチルメタクリレート共重合体、アイオノマー樹脂等が挙げられる。これらの樹脂は、通常使用される酸化防止剤、耐候剤、紫外線吸収剤、赤外線吸収剤、滑剤、アンチブロッキング剤、防霧剤、保温剤、顔料等を必要に応じて含有することができる。これらの樹脂をフィルムに成形する方法としては、特に制限はなく、例えば、インフレーション成形法、Ｔダイ成形法等が挙げられる。成形に際して用いる樹脂は複数種類の樹脂をブレンドしてもよい。またフィルムは単層でも多層でもよく、目的に応じ、組み合わせて成形したフィルムを用いることができる。
【００３０】
本発明のフィルムの用途に特に制限はないが、農業用被覆フィルムに用いる場合に、効果の発現が著しい。
【００３１】
最後に、本発明に係る改質熱可塑性高分子フィルムの製造方法（以下、本発明のフィルムの製造方法という）について説明する。本発明のフィルムの製造方法は、下記の第１工程及び下記の第２工程を経る製造方法である。
【００３２】
第１工程：熱可塑性高分子フィルムにコロナ放電処理をして、コロナ放電処理面のぬれ張力を３５ｍＮ／ｍ以上にする工程
【００３３】
第２工程：第１工程で得た熱可塑性高分子フィルムのコロナ放電処理面に対し、前記した本発明の組成物を固形分として０．１〜２．０ｇ／ｍ２となるよう塗布する工程
【００３４】
本発明のフィルムの製造方法において、熱可塑性高分子フィルムについては前記した通りである。第１工程は、熱可塑性高分子フィルムにコロナ放電処理をして、コロナ放電処理面のぬれ張力を３５ｍＮ／ｍ以上にする工程であるが、ぬれ張力を３５〜７０ｍＮ／ｍの範囲内にすることが効果が発現しやすく好ましい。本発明において、ぬれ張力は、ＪＩＳ−Ｋ６７６８の記載に準じて測定される値である。
【００３５】
また第２工程は、第１工程で得た熱可塑性高分子フィルムのコロナ放電処理面に対し、前記した本発明の組成物を固形分として０．１〜２．０ｇ／ｍ２となるよう塗布する工程である。本発明の組成物を熱可塑性高分子フィルムに塗布するには、公知の塗布法を用いることができる。これには例えば、スプレーコート法、浸漬コート法、ロールコート法、ドクターブレードコート法、ワイヤーバーコート法、エアナイフコート法等が挙げられる。
【発明の効果】
【００３６】
以上説明した本発明によると、製膜時や展張時の摩擦による流滴性能の低下が少なく、展張した初期から優れた流滴性を発揮し、展張後も長期にわたり優れた流滴性を維持し、更には流滴剤を塗布したフィルム面にべたつきが極めて少ないという効果がある。
【実施例】
【００３７】
以下、本発明の構成及び効果をより具体的にするため、実施例等を挙げるが、本発明がこれらの実施例に限定されるというものではない。尚、以下の実施例及び比較例において、部は質量部を、また％は質量％を意味する。
【００３８】
試験区分１（熱可塑性高分子フィルムコーティング用組成物の調製）
・実施例１
水６８．１部、カチオンアルミナゾル（Ｘ１−１）３４１．５部（固形分７０％）及びカチオンシリカゾル（Ｘ２−１）１３０．４部（固形分３０％）を混合して無機カチオンコロイドゾルを調製した。この無機カチオンコロイドゾルにシラノール形成性有機シラン化合物（Ｙ−１）１７０２部（固形分１０％）を混合して固形分濃度２０％の混合液を調製し、５０℃で５時間撹拌してシラノール形成性有機シラン化合物（Ｙ−１）を加水分解処理し、更に生成したシラノール化合物を縮合重合させて改質無機カチオンコロイドゾル（Ａ−１）を得た。この改質無機カチオンコロイドゾル（Ａ−１）は、前記の無機カチオンコロイドゾルの固形分粒子にシラノール化合物の縮合重合物が付着しているものであった。次いで、この改質無機カチオンコロイドゾル（Ａ−１）の固形分換算で１００部に、水９４００部、ポリエーテル変性シリコーン（Ｂ−１）３０部、ポリオキシアルキレン誘導体（Ｃ−１）１０部及びポリアルキレングリコール（Ｄ−１）６０部を加えて撹拌し、固形分濃度２％の熱可塑性高分子フィルムコーティング用組成物を得た。
【００３９】
・実施例２〜２５及び比較例１〜１５
実施例１の場合と同様にして、改質無機カチオンコロイドゾル（Ａ−２）〜（Ａ−１０）及び（ＡＲ−１）〜（ＡＲ−３）を調製し、更に実施例２〜２５及び比較例１〜１５の熱可塑性高分子フィルムコーティング用組成物を得た。以上の各例で調製した改質無機カチオンコロイドゾルの内容を表１にまとめて示し、また以上の各例で得た熱可塑性高分子フィルムコーティング用組成物の内容を表２及び表３にまとめて示した。
【００４０】
【表１】
0005963923.tif 000002
【００４１】
表１において、
Ｘ１−１：日産化学工業社製の商品名アルミナゾル５２０
Ｘ１−２：日産化学工業社製の商品名アルミナゾル２００
Ｘ１−３：日揮触媒化成社製の商品名カタロイドＡＳ−１
Ｘ２−１：日産化学工業社製の商品名スノーテックスＡＫ
Ｘ２−２：日揮触媒化成社製の商品名カタロイドＳＮ
Ｘ２−３：扶桑化学工業社製の商品名クォートロンＰＬ−３−Ｃ
Ｙ−１：γ−グリシドキシプロピルトリメトキシシラン
Ｙ−２：γ−ウレイドプロピルトリメトキシシラン
Ｙ−３：エチルトリエトキシシラン
【００４２】
【表２】
0005963923.tif 000003
【００４３】
表２において、
Ｂ−１：ポリエーテル変性シリコーン（モメンティブ・パフォーマンス・マテリアルズ・ジャパン社製の商品名ＴＳＦ４４４０、ＨＬＢ＝１４）
Ｂ−２：ポリエーテル変性シリコーン（信越シリコーン社製の商品名ＫＦ−３５４Ｌ、ＨＬＢ＝１６）
Ｂ−３：ポリエーテル変性シリコーン（信越シリコーン社製の商品名ＫＦ−９４５、ＨＬＢ＝４）
Ｂ−４：ポリエーテル変性シリコーン（東レダウコーニング社製の商品名ＳＨ８４００、ＨＬＢ＝８）
Ｂ−５：ポリエーテル変性シリコーン（信越シリコーン社製の商品名ＫＦ−６００４、ＨＬＢ＝９）
ＢＲ−１：ポリジメチルシリコーン（信越シリコーン社製の商品名ＫＦ−９６）
ＢＲ−２：長鎖アルキル変性シリコーン（信越シリコーン社製の商品名ＫＦ−４１２）
【００４４】
Ｃ−１：炭素数１２〜１３の脂肪族混合アルコールのＥＯ（エチレンオキサイド、以下同じ）１０モルＰＯ（プロピレンオキサイド、以下同じ）１０モルランダム付加体
Ｃ−２：ラウリルアルコールのＥＯ１０モル付加体
Ｃ−３：炭素数９〜１１の脂肪族混合２級アルコールのＥＯ９モル付加体
Ｃ−４：オレイルアルコールのＥＯ１４モル付加体
Ｃ−５：ステアリルアルコールのＥＯ２０モル付加体
Ｃ−６：炭素数１４〜１５の脂肪族混合アルコールのＰＯ１３モルＥＯ１１モルブロック付加体
Ｃ−７：カプリル酸のＥＯ１０モル付加体
Ｃ−８：ラウリン酸のＥＯ１２モル付加体
Ｃ−９：ステアリン酸のＥＯ１３モル付加体
Ｃ−１０：オレイン酸のＥＯ１３モル付加体
ＣＲ−１：メタノール
ＣＲ−２：エチレングリコール
【００４５】
Ｄ−１：ポリエチレングリコール（三洋化成工業社製の商品名ＰＥＧ−２００００、数平均分子量２００００）
Ｄ−２：ポリエチレングリコール（三洋化成工業社製の商品名ＰＥＧ−１００００、数平均分子量１１０００）
Ｄ−３：ポリエチレングリコール（三洋化成工業社製の商品名ＰＥＧ−１３０００、数平均分子量１３０００）
ＤＲ−１：ポリエチレングリコール（三洋化成工業社製の商品名ＰＥＧ−４００、数平均分子量４００）
ＤＲ−２：ポリエチレングリコール（明成化学工業社製の商品名アルコックスＲ−１５０、数平均分子量１５００００）
【００４６】
試験区分２（改質熱可塑性高分子フィルムの製造）
エチレン・１−ブテン共重合体（エチレン共重合比率９６％、密度０．９３０ｇ／ｃｍ３、ＭＦＲ１．０ｇ／１０分）を、直径７５ｍｍでリップ間隙３ｍｍのダイを取り付けたインフレーション成形機に供し、樹脂押し出し温度２００℃及びＢＵＲ＝１．８の条件下でインフレーション成形を行ない、厚さ１５０μｍのオレフィン重合体フィルムを作製した。次いで、このオレフィン重合体フィルムにコロナ処理放電を施し、コロナ放電処理面のぬれ張力を４２ｍＮ／ｍとした後、かかるコロナ放電処理面に試験区分１で調製した熱可塑性高分子フィルムコーティング用組成物を固形分として０．３ｇ／ｍ２となるようグラビアコート法により塗布し、７０℃に温調した温風乾燥炉に１分間滞留させて、各例の改質熱可塑性高分子フィルムを得た。
【００４７】
試験区分３（改質熱可塑性高分子フィルムの評価）
・流滴性の評価
試験区分２で製造した各例の改質熱可塑性高分子フィルムを、ハウスの内温３０℃でハウスの外温１０℃に調節した１５度の傾斜面を有するテストハウスに１ｍ２張り、初期（１日後）及び長期（３０日後）に水滴付着状況を観察し、水滴防止効果すなわち流滴性を以下の基準で評価した。結果を表３にまとめて示した。
【００４８】
流滴性の評価基準
５：水滴の付着無し
４：水滴の付着面積が１０％未満
３：水滴の付着面積が１０％以上〜５０％未満
２：水滴の付着面積が５０％以上〜８０％未満
１：水滴の付着面積が８０％以上
【００４９】
・耐擦傷性の評価
摩擦試験機（大栄科学精機製作所社製の学振型染色堅牢度試験機）のアームの摩擦面にビニールテープを貼って３００ｇの荷重をかけ、試験区分２で製造した各例の改質熱可塑性高分子フィルムの塗布面１００ｃｍ２に１０往復摩擦させた後、摩擦させた部分に湯気を当て、水滴が付着して生じる曇部分により、塗膜の剥離程度を観察し、塗膜の耐剥離強度すなわち耐擦傷性を以下の基準で評価した。結果を表３にまとめて示した。
【００５０】
耐擦傷性の評価基準
５：塗膜の剥がれ無し
４：塗膜の剥がれ面積が１０％未満
３：塗膜の剥がれ面積が１０％以上〜５０％未満
２：塗膜の剥がれ面積が５０％以上〜８０％未満
１：塗膜の剥がれ面積が８０％以上
【００５１】
・べたつきの評価
試験区分２で製造した各例の改質熱可塑性高分子フィルムから２０ｃｍ×２０ｃｍの正方形の試料片を２枚切り出し、この試料片の塗布面同士を重ね、荷重１ｋｇ／ｍ２を均等にかけて、５０℃にて２４時間保持した後、重ねた状態のフィルムを１０ｍｍ×１０ｍｍの正方形に切断して試験片とし、この試験片について双方のフィルム間の剥離力すなわちべたつきを以下の基準で評価した。結果を表３にまとめて示した。
【００５２】
べたつき評価基準
５：剥離力が５０ｍＮ／１０ｍｍ未満
４：剥離力が５０ｍＮ／１０ｍｍ以上〜１００ｍＮ／１０ｍｍ未満
３：剥離力が１００ｍＮ／１０ｍｍ以上〜１５０ｃｍＮ／１０ｍｍ未満
２：剥離力が１５０ｍＮ／１０ｍｍ以上〜２００ｍＮ／１０ｍｍ未満
１：剥離力が２００ｍＮ／１０ｍｍ以上
【００５３】
・液安定性の評価
試験区分１で調製した各例の熱可塑性高分子フィルムコーティング用組成物を、密閉容器中にて、室温２０℃で静置保管した際の分離の状況を観察し、分離するまでの時間により液安定性を以下の基準で評価した。結果を表３にまとめて示した。
【００５４】
液安定性の評価基準
５：２４時間以上分離無し
４：１２時間以上〜２４時間未満分離無し
３：６時間以上〜１２時間未満分離無し
２：２時間以上〜６時間未満分離無し
１：２時間未満に分離
【００５５】
・塗布性の評価
試験区分２で製造した各例の改質熱可塑性高分子フィルムの塗布面の状態を観察し、以下の基準で塗布性を評価した。結果を表３にまとめて示した。
【００５６】
塗布性の評価基準
５：むら、はじきが発生していない
４：一部にむらが発生している
３：全体にむらが発生している
２：一部にはじきが発生している
１：全体にはじきが発生している
【００５７】
【表３】
0005963923.tif 000004
【００５８】
表２に対応する表３の結果からも明らかなように、本発明の組成物を塗布すると、製膜時や展張時の摩擦による流滴性能の低下が少なく、展張した初期から優れた流滴性を発揮し、展張後も長期にわたり優れた流滴性を維持し、更には塗布面にべたつきが極めて少ないことが解る。
【要約】
【課題】製膜時や展張時の摩擦による流滴性能の低下が少なく、展張した初期から優れた流滴性を発揮し、展張後も長期にわたり優れた流滴性を維持し、更には流滴剤を塗布したフィルム面にべたつきが極めて少ない熱可塑性高分子フィルムコーティング用組成物、かかる組成物を用いた改質熱可塑性高分子フィルムの製造方法及びかかる製造方法によって得られる改質熱可塑性高分子フィルムを提供する。
【解決手段】熱可塑性高分子フィルムコーティング用組成物として、無機カチオンコロイドゾルをシラノール形成性有機シラン化合物にて加水分解処理した改質無機カチオンコロイドゾルに、ポリエーテル変性シリコーン、ポリオキシアルキレン誘導体及び数平均分子量１００００〜２００００のポリアルキレングリコールを特定割合で含有させたものを用いた。
【選択図】なし